БЕТОННАЯ СМЕСЬ
CONCRETE MIXTURE

Изобретение относится к промышленности строительных материалов, в частности к производству бетонных стеновых блоков.
Известна бетонная смесь, содержащая, мас.%.: цементное вяжущее (портландцемент) 10,0-90,0; шлаковый (золошлаковый) наполнитель 10,0-30,0; пористый заполнитель 10,0-90,0; пластифицирующая добавка 0,2-5,0; вода 15,0-90,0 [1].
Задача изобретения состоит в повышении прочности бетона.
3
Технический результат достигается тем, что бетонная смесь, содержащая шлакопортландцемент, золошлаковый наполнитель, пористый заполнитель, пластифицирующую добавку, воду, в качестве пористого заполнителя содержит керамзитовый песок, пропитанный жидким натриевым стеклом с плотностью 1300-1500 кг/м с силикатным модулем 3,2-3,4 и высушенный до постоянной массы, а в качестве пластифицирующей добавки - лигносульфонат технический модифицированный при следующем соотношении компонентов, мас. %: шлакопортландцемент 25,0-30,0; просеянный через сито №5 золошлаковый наполнитель 48,8-57,7; указанный керамзитовый песок 3,0-5,0; лигносульфонат технический модифицированный 0,2-0,3; вода 14,0-16,0.
Составы бетонной смеси приведены в таблице.
Керамзитовый песок пропитывают указанным жидким стеклом и сушат до постоянной массы. Для приготовления бетонной смеси подготовленные сырьевые компоненты дозируют и смешивают. Полученную бетонную смесь укладывают в металлические (предварительно смазанные машинным маслом) формы и оставляют до затвердевания. Затем изделия извлекают из форм и транспортируют на склад готовой продукции. Прочность бетонных изделий в возрасте 28 сут составит 11-14 МПа.
Источники информации
1. ЕР №1368283, 2006.